(57)【要約】      （修正有）【課題】  水又はその他の水溶性媒体を含ませた画筆で表面を擦る事により、使用する色を画筆に含ませ画用紙等の描画対象に塗描することのできる固形状水彩絵の具のうち、顔料と水溶性高分子からなる組成物を入れ乾燥させることによりなる固形水彩絵の具において、組成物の内部中央に空洞が発生しない容器を提供すること。【解決手段】  顔料と、水溶性高分子からなる組成物を入れて乾燥させてなる固形水彩絵の具用容器において、容器の材質がポロプロピレン、ポリエチレン、ポリエチレンテレフタレート、シリコン樹脂、フッ素樹脂から選ばれる１種もしくは２種以上の混合物である固形水彩絵の具用容器。【選択図】  図３
2007276116.tif 000002
【特許請求の範囲】
【請求項１】
顔料と、水溶性高分子からなる組成物を入れて乾燥させてなる固形水彩絵の具用容器において、容器の材質がポロプロピレン、ポリエチレン、ポリエチレンテレフタレート、シリコン樹脂、フッ素樹脂から選ばれる１種もしくは２種以上の混合物である固形水彩絵の具用容器。
【請求項２】
前記容器が、水との接触角が８０°以上１２０°以下である請求項１に記載の固形水彩絵の具用容器。
【請求項３】
容器の深さが6ｍｍ以上である請求項１又は請求項２に記載の固形水彩絵の具用容器。
【発明の詳細な説明】
【技術分野】
【０００１】
本発明は、水を媒体とした絵の具組成物を収容して乾燥固化させた固形の水彩絵の具を収容する容器に関する。
【背景技術】
【０００２】
従来、顔料と水溶性高分子を含有する水彩絵の具を容れて乾燥させる容器として、登録実用新案第３０３４３８２号公報（特許文献１）には、アンダーカット部を有する窪み内に固形水彩絵の具を収容させたものが開示されている。そして、同公報に開示されているような容器は、通常合成樹脂の射出成型品にて得られることは周知である。
【特許文献１】登録実用新案第３０３４３８２号公報
【発明の開示】
【発明が解決しようとする課題】
【０００３】
しかし、合成樹脂の射出成型品といっても、その材質は多種多様であり、固形水彩絵の具の特性との関係で問題があるものがあった。
即ち、水を主媒体する組成物である固形水彩絵の具を、乾燥前の豊富に含有する状態で充填し、乾燥させると、水の蒸発に伴ってその体積が減少する、所謂収縮が起こるが、容器の内面に食い付いた状態で収縮が起こるために絵の具が外側に向かって収縮するので、絵の具の中央あたりに、穴があいたりして見栄えの悪い状態となったり、乾燥後に容器から外れてしまうということがあったり、内側に空洞が形成され、表面を擦って使用している途中で穴が開き、画筆に色を含ませにくくなるという問題が発生する。
【課題を解決するための手段】
【０００４】
本発明は、顔料と、水溶性高分子からなる組成物を入れて乾燥させてなる固形水彩絵の具用容器において、容器の材質がポロプロピレン、ポリエチレン、ポリエチレンテレフタレート、シリコン樹脂、フッ素樹脂から選ばれる１種もしくは２種以上の混合物である固形水彩絵の具用容器を要旨とするものである。
【発明の効果】
【０００５】
本発明において、固形水彩絵の具の容器の材質に、ポロプロピレン、ポリエチレン、ポリエチレンテレフタレート、シリコン樹脂、フッ素樹脂から選ばれる１種もしくは２種以上の混合物を使用することにより、顔料と水溶性高分子からなる組成物を乾燥させてなる固形水彩絵の具内部中央に空洞が発生しないのは、材質が、顔料と水溶性高分子からなる組成物をはじきやすい為、この組成物が容器内面に張り付くことなく組成物の中心に向かって収縮する為、空洞が発生しないと推察される。
【発明を実施するための最良の形態】
【０００６】
以下、本発明を詳細に説明する。
顔料は、着色材として使用するものであって、従来公知の酸化チタン、酸化亜鉛、カーボンブラック、鉄黒、アニリンブラック、ボーンブラック、ハンザイエロー、ベンジジンイエロー、タートラジンレーキ、パーマネントイエロートナー、カドミウムイエロー、ベンジジンオレンジ、クロムバーミリオン、カドミウムオレンジ、パーマネントオレンジＧＴＲ、ファーストオレンジレーキ、レーキレッドＣ、弁柄、ワッチングレッド、ブリリアントカーミン６Ｂ、パーマネントレッドＦ５Ｒ、パーマネントレッド２Ｂ、パーマネントレッドＦＲＬＬ、カーマインレーキ、キナクリドンレッド、メチルバイオレットレーキ、ファーストバイオレットＢ、キナクリドンバイオレット、インダスレンバイオレット、フタロシアニンブルー、ファーストスカイブルー、紺青、群青、ビクトリアブルーレーキ、フタロシアニングリーン、マーカライトグリーンレーキ、ピグメントグリーンＢ、ビリジアン、シェンナー、アンバー、アルミニウム粉末、ブロンズ粉末など、有機顔料、無機顔料及び金属粉顔料や、染料や顔料を樹脂粉体と組み合わせた着色加工粉体及び蛍光顔料などや、天然マイカの表面を金属酸化物で被覆したものや、合成マイカの表面を金属酸化物で被覆したパール顔料などの中から、適宣選択して用いることができる。
【０００７】
また、顔料を分散剤で分散させた加工顔料も用いることができ、例えば、ユニスパースイエロー１０ＧＮ−Ｓ、ユニスパースＤＰＰオレンジＲＡ−Ｓ、ユニスパースレッド２Ｇ−Ｓ、ユニスパースバイオレットＢ−Ｓ、ユニスパースブルーＢ−Ｓ、ユニスパースグリーンＧ−Ｓ、ユニスパースブラックＣ−Ｓ（以上チバ・スペシャルティ・ケミカルズ（株）製）コラニールイエロー１０Ｇ１３０、同レッドＦＧＲＧ１３０、同カーミンＦＢ１３０、同バイオレットＲＬ１３０、同ブルーＡ２Ｒ２００、同ブルーＡ２Ｒ１３０、同ブルーＢ２Ｇ１３０、同グリーンＧＧ１３１、同ブラックＰＲ１３０、同オキサイドブルーＣＤ１００、同オキサイドグリーンＧ１３１、ホストファインブルーＢ２Ｇ、同イエローＨＲ、同ブラックＴ、（以上、クラリアント製）ＥＭＦカラーイエロー３Ｇ、同オレンジＯ、同レッドＨＦＢ、同レッドＨＲ、同ブルーＨＧ、同バイオレットＨＢ（以上、東洋インキ製造（株）製、ＮＫＷ２１０３、同２１０４、同２１０５、同２１１７、同２１６７、同２１０８（以上、日本蛍光（株）製を例示することができる。
顔料は単独もしくは２種以上混合して使用することができ、その使用量は、顔料の種類や他の成分により異なるものの、水性顔料組成物全量に対して１重量％以上３０重量％以下が好ましい。
【０００８】
水溶性高分子は、展色剤として、固形水彩絵の具による筆跡又は、塗布後に皮膜形成能を与え、被筆記面や非塗布面への付着性能を付与したり、水等で溶解時の顔料の分散性を付与したりするといった目的で使用する。水に可溶又は分散するものであれば、使用可能であり、水溶性高分子を用いることが出来る。具体的には、膠、アラビアガム、デキストリン等の天然水溶性高分子やカルボキシルメチルセルロース、ヒドロキシエチルセルロース、ヒドロキシプロピルセルロース等の半合成水溶性高分子、ポリビニールアルコール、アクリル系樹脂等の合成水溶性高分子が使用できる。
【０００９】
ここで、カルボキシルメチルセルロース、ヒドロキシエチルセルロース、ヒドロキシプロピルセルロース等のセルロース系半合成樹脂は、木材のセルロースの水酸基に他の置換基をエーテル結合させて作られるもので、カルボキシルメチルセルロースは、ＣＭＣダイセル１１２０、同１１４０、同１１７０、同１１９０、同２２６０、同１２９０、同１３８０（以上、ダイセル工業（株））、セロゲン５Ａ、セロゲン７Ａ（以上、第一工業製薬（株）製）が例示できる。ヒドロキシエチルセルロースは、ＨＥＣダイセルＳＰ９００、同ＳＰ６００、同ＳＰ４００、同ＳＰ２００（以上、ダイセル工業（株）製）、チローゼＨ３００Ｐ、同Ｈ４０００Ｐ、同１００００Ｐ（以上、クラリアントポリマー（株）製）が例示できる。ヒドロキシプロピルセルロースは、日曹ＨＰＣ−ＳＳＬ、同ＳＬ、同Ｌ、同Ｍ、同Ｈ（以上、日本曹達（株）製）を例示することが出来る。
【００１０】
また、ポリビニールアルコールは、ポリ酢酸ビニルをアルカリ、酸でケン化することによって得られる水溶性合成高分子であり、市販品としては、ゴーセノールＧＨ−２３、同ＧＨ−２０、同ＧＨ−１７、同ＧＭ−１４、同ＧＭ−１４Ｌ、同ＧＬ−０５、同Ｇｌ−０３、同ＫＨ−２０、同ＫＨ−１７、同ＫＭ−１１、同ＫＭ−１１、同ＫＬ−０５、同ＫＰ−０８、同ＫＰ−０６、同ＮＫ−０５（以上、日本合成化学工業（株）製）、クラレポバールＰＶＡ２０３，同ＰＶＡ２０５、同ＰＶＡ２１０、同ＰＶＡ２１７、同ＰＶＡ２２０、同ＰＶＡ２２４、同ＰＶＡ２３５、同ＰＶＡ２１７Ｅ、同ＰＶＡ２１７ＥＥ、同ＰＶＡ２２０Ｅ、同ＰＶＡ２２４Ｅ、同ＰＶＡ４０３、同ＰＶＡ４０５、同ＰＶＡ４２０、同ＰＶＡ４２０Ｈ（以上、（株）クラレ製）、ＪポバールＪＰ−０４、同ＪＰ−０５、同ＪＰ−１０、同ＪＰ−１５、同ＪＰ−１８、同ＪＰ−２０、同ＪＰ−２４、同ＪＰ−３３、同ＶＰ−１８、同ＪＰ−０５Ｓ、同ＪＰ−１８Ｓ（以上、日本酢ビ・ポバール（株）製）が例示できる。
【００１１】
更に、アクリル樹脂は、アクリル酸及びその誘導体を重合したものの酸末端基アルカリ塩にし、水に溶けるようにしたものであり、具体的には、メタクリル酸メチル、アクリル酸メチル、アクリル酸エチル、メタクリル酸エチル、アクリル酸イソプロピル、メタクリル酸イソプロピル、アクリル酸ブチル、メタクリル酸ブチルなどのエステル、又は前記アクリル酸エステルやメタクリル酸エステルを組み合わせた共重合体、スチレン−アクリル酸エステルコポリマー系などが挙げられる。具体的には、グラスコールＬＳ４０、同ＬＳ４１、同ＬＳ２３、同ＨＡ２、同ＨＮ２（以上、アライドコロイドリッテッド社製）、ジョンクリル６２、同６１Ｊ、同３５４、同５０１（以上、ジョンソン（株）製）が例示できる。
【００１２】
また、必要に応じて、上記各成分以外を配合することもできる。溶剤としての水、エチルアルコールや、凍結防止剤、乾燥遅延剤等として、グリセリン、エチレングリコール、プロピレングリコール、ジプロピレングリコール、ソルビトール等、体質顔料としてカオリン、タルク、炭酸カルシウム、硫酸バリウム、シリカ、アルミナ、アルミナ・シリカ、薄片状微細結晶が凝集した塩基性炭酸マグネシウム等や、防腐剤・防カビ剤としてフェノール、クロロアセトアミド、１，２−ベンゾイソチアゾリン−３−オン、５−クロロ−２−メチル−４−イソチアゾリン−３−オン、２−メチル−４−イソチアゾリン−３−オン、２−ピリジンチオール−１−オキサイド・ナトリウム塩、デヒドロ酢酸ナトリウム、安息香酸ナトリウム、ソルビン酸ナトリウム、ソルビン酸カリウム、フェノキシエタノール、チアベンダゾールなどが挙げられ、これらは各々２種以上を併用しても良い。さらに防錆剤、脱泡剤、消泡剤、界面活性剤などと併用し得ること勿論である。
【００１３】
本発明の固形水彩絵の具は、上記成分をヘンシェルミキサー等の従来公知の攪拌、分散機にて混合分散したものに水を加えたり、上記成分をターボミキサーや３本ロールミル、横型ボールミルまたは、横型ビーズミルなどといった従来公知の攪拌、分散機にて混合分散後、乾燥することにより容易に得ることができる。
【００１４】
容器の材質は、水をはじきやすい、ポロプロピレン、ポリエチレン、ポリエチレンテレフタレート、シリコン樹脂、フッ素樹脂から選ばれる１種もしくは２種以上の混合物を使用する。また、材質の水に対する接触角が８０°以上１２０°以下のものが好ましい。射出成型、ブロー成型、圧縮成型などで、皿状に成型してつくる事が出来る。また、少なくとも絵の具を収容する部分の表面をポロプロピレン、ポリエチレン、ポリエチレンテレフタレート、シリコン樹脂、フッ素樹脂から選ばれる１種もしくは２種以上の混合物でコーティングしたものであっても良い。
【実施例】
【００１５】
図１は、実施例１、４の本発明にかかる固形水彩絵の具容器の全体図である。上面に大きな開口部がある箱状の形をしている。この開口部から内側に顔料と、水溶性高分子からなる組成物を入れる。
【００１６】
図２は、実施例１、４の上面図と断面図を表す。突起部１は、本発明にかかる固形水彩絵の具容器をパレットやケース等に固定する場合に使用するものである。
【００１７】
図３は、実施例２、５の本発明にかかる固形水彩絵の具容器の全体図である。実施例1、４と同様に、上面に大きな開口部がある箱状の形をしていて、同じく、この開口部から内側に顔料と、水溶性高分子からなる組成物を入れる。
【００１８】
図４は、実施例２、５の上面図と断面図を表す。リブ２は、容器の長側面両面にあり、顔料と、水溶性高分子からなる組成物が乾燥し、収縮した場合に組成物が容器からはずれるのを防止するのに役立つ。突起３は、容器底面から上面に向かって突き出しており、これも顔料と、水溶性高分子からなる組成物が乾燥し、収縮した場合に組成物が容器からはずれるのを防止するのに役立つ。
【００１９】
図５は、実施例３、６の本発明にかかる固形水彩絵の具容器の全体図である。実施例１、２、４、５と同様に、上面に大きな開口部がある箱状の形をしており、同じく、この開口部から内側に顔料と、水溶性高分子からなる組成物を入れる。
【００２０】
図６は、実施例３、６の上面図と断面図を表す。リブ２は、容器の長側面両面と短側面両面にあり、顔料と、水溶性高分子からなる組成物が乾燥し、収縮した場合に組成物が容器からはずれるのを防止するのに役立つ。底面リブ４は、容器底面の中央で十字に直交した形状で、上面に向かって突き出しており、これも顔料と、水溶性高分子からなる組成物が乾燥し、収縮した場合に組成物が容器からはずれるのを防止するのに役立つ。
【００２１】
実施例１、４に使用する顔料と、水溶性高分子からなる組成物を以下に示す。
酸化チタン                                                ０．１重量部
群青（Ｃ．Ｉ．Ｐｉｇｍｅｎｔ  Ｎａｍｅ  Ｂｌｕｅ２９）  １７．３重量部
重質炭酸カルシウム                                      １０．０重量部
シリカ                                                    ０．５重量部
アラビアガム                                              ８．０重量部
培焼デキストリン                                        ４２．２重量部
グリセリン                                                ５．３重量部
水                                                      ３７．５重量部
フェノキシエタノール                                      ０．６重量部
デヒドロ酢酸ナトリウム                                    ０．２重量部
上記成分をラボミキサーで１５分攪拌した後、３本ロールミルにて２回通しを行ない、青色の組成物を得た。
【００２２】
実施例２、５に使用する顔料と、水溶性高分子からなる組成物を以下に示す。
ウオッチングレッド（Ｃ．Ｉ．Ｐｉｇｍｅｎｔ  Ｎａｍｅ  Ｒｅｄ４８：３）
２．０重量部
軽質炭酸カルシウム                                      ２０．０重量部
培焼デキストリン                                        １６．５重量部
グリセリン                                                ６．７重量部
水                                                      ３９．５重量部
β−ナフタレンスルホン酸ホルマリン縮合物のナトリウム塩    ０．２重量部
ソルビン酸カリウム                                        ０．３重量部
安息香酸ナトリウム                                        ０．８重量部
上記成分をラボミキサーで１５分攪拌した後、３本ロールミルにて２回通しを行ない、赤色の組成物を得た。
【００２３】
実施例３、６に使用する顔料と、水溶性高分子からなる組成物を以下に示す。
ハンザイエロー１０Ｇ（Ｃ．Ｉ．Ｐｉｇｍｅｎｔ  Ｎａｍｅ  Ｙｅｌｌｏｗ３）
１．３重量部
フタロシアニングリーン（Ｃ．Ｉ．Ｐｉｇｍｅｎｔ  Ｎａｍｅ  Ｇｒｅｅｎ７）
２．３重量部
フタロシアニンブルー（Ｃ．Ｉ．Ｐｉｇｍｅｎｔ  Ｎａｍｅ  Ｂｌｕｅ１５：３）
１．０重量部
重質炭酸カルシウム                                        ６．７重量部
軽質炭酸カルシウム                                      １０．０重量部
マグチューブ酸化チタン内包品（Ｍ−Ｔ２０）  口径約１μｍ（酸化チタンを管内に内包した塩基性炭酸マグネシウムの薄片状微細結晶が管状に凝集した粒子、ＢＥＴ比表面積：１６０ｍ２／ｇ、日鉄鉱業（株）製）                      ０．５重量部
アラビアガム                                              ８．７重量部
培焼デキストリン                                        ４７．０重量部
プロピレングリコール                                      ６．０重量部
水                                                          ２４重量部
β−ナフタレンスルホン酸ホルマリン縮合物のナトリウム塩    ０．３重量部
チアベンダゾール                                          ０．１重量部
デヒドロ酢酸ナトリウム                                    ０．３重量部
ソルビン酸カリウム                                        １．０重量部
上記成分をラボミキサーで１５分攪拌した後、３本ロールミルにて２回通しを行ない、緑色の組成物を得た。
【００２４】
（実施例１）
容器の材質をポリエチレン、容器の深さ7ｍｍ、表面粗さが（株）内田洋行（製）ＫＥＮＴ  ＭＯＬ−ＬＡＰ  ＧＡＵＧＥＳでＭＲ−２の粗さに仕上げた図1、２の容器に青色の組成物を入れ、６０℃の恒温槽で５日間乾燥させ青色の固形水彩絵の具を得た。
【００２５】
（実施例２）
容器の材質をポリプロピレン、容器の深さ7ｍｍ、表面粗さが（株）内田洋行製ＫＥＮＴ  ＭＯＬ−ＬＡＰ  ＧＡＵＧＥＳでＭＲ−２の粗さに仕上げた図３、４の容器に入れ、６０℃の恒温槽で５日間乾燥させ赤色の固形水彩絵の具を得た。
【００２６】
（実施例３）
容器の材質をポリプロピレン、深さ7ｍｍ、表面粗さが（株）内田洋行製ＫＥＮＴ  ＭＯＬ−ＬＡＰ  ＧＡＵＧＥＳでＭＲ−２の粗さに仕上げた図５、６に入れ、６０℃の恒温槽で５日間乾燥させ赤色の固形水彩絵の具を得た。
【００２７】
（実施例４）
実施例１において、ポリエチレン製容器１（図１、２）の材質をシリコン樹脂に代えた他は、実施例１と同様になして固形水彩絵の具を得た。
【００２８】
（実施例５）
実施例２において、ポリプロピレン製容器２（図３、４）の材質をポリエチレンテレフタレートに代えた他は、実施例２と同様になして固形水彩絵の具を得た。
【００２９】
（実施例６）
実施例３において、ポリプロピレン製容器３（図５、６）の材質をフッ素樹脂に代えた他は、実施例３と同様になして固形水彩絵の具を得た。
【００３０】
（比較例１）
実施例１において、ポリエチレン製容器１（図１、２）の材質をＡＢＳに代えた他は、実施例１と同様になして固形水彩絵の具を得た。
【００３１】
（比較例２）
実施例２において、ポリプロピレン製容器２（図３、４）の材質をポリスチロールに代えた他は、実施例２と同様になして固形水彩絵の具を得た。
【００３２】
（比較例３）
実施例３において、ポリプロピレン製容器３（図５、６）の材質をＡＢＳに代えた他は、実施例３と同様になして固形水彩絵の具を得た。
【００３３】
上記実施例１〜６、比較例１〜3により得た固形水彩絵の具の空洞の発生を確認及び容器の水に対する接触角を測定した。
結果を表１に示す。
【００３４】
【表１】
2007276116.tif 000003
【００３５】
空洞確認方法
出来上がった固形水彩絵の具をＳＯＦＲＯＮ社の軟Ｘ線発生装置ＳＲＯ-５０５で、絵の具が充填された容器を上からＸ線を照射してＸ線写真を撮影し、その写真を目視で内部の空洞がないか確認した。
【００３６】
接触角測定方法
容器の側面を切り取った残りの容器底面を水平に置き、容器底面の平らな部分にイオン交換水を0.1ｍｌ滴下して側面から写真を撮り、分度器にて水と容器の接触角を測定した。
【図面の簡単な説明】
【００３７】
【図１】本発明にかかる固形水彩絵の具容器実施例１、４の全体の上面斜視図である。
【図２】本発明にかかる固形水彩絵の具容器実施例１、４の上面図及び側面から見た断面図である。
【図３】本発明にかかる固形水彩絵の具容器実施例２、５の全体の上面斜視図である。
【図４】本発明にかかる固形水彩絵の具容器実施例２、５の上面図及び側面から見た断面図である。
【図５】本発明にかかる固形水彩絵の具容器実施例３、６の全体の上面斜視図である。
【図６】本発明にかかる固形水彩絵の具容器実施例３、６の上面図及び側面から見た断面図である。
【符号の説明】
【００３８】
１    突起部
２    リブ
３    突起
４    底面リブ
【図１】
2007276116.tif 000004
【図２】
2007276116.tif 000005
【図３】
2007276116.tif 000006
【図４】
2007276116.tif 000007
【図５】
2007276116.tif 000008
【図６】
2007276116.tif 000009